(57)【要約】染料又は顔料からなる機能性物質がブロックポリマーを含む高分子ミセル中に包接されている粒子が溶媒に分散しており、該粒子の平均粒径が２００ｎｍ以下、粒径分布（分散度指数μ／Ｇ２）が０．１以下であるインク組成物、それを用いた画像形成方法および画像形成装置を提供する。高分子ミセルの主たる構成成分は両親媒性のブロックポリマーからなる。【特許請求の範囲】
【請求項１】
機能性物質とブロックポリマーとが粒子となって溶媒に分散しており、該粒子の平均粒径が２００ｎｍ以下、粒径分布（分散度指数μ／Ｇ２）が０．２以下であることを特徴とする機能性物質が分散した組成物。
【請求項２】
機能性物質とブロックポリマーとが粒子となって溶媒に分散しており、該粒子の平均粒径が７０ｎｍ以下、粒径分布（分散度指数μ／Ｇ２）が０．２以下であることを特徴とする請求項１記載の組成物。
【請求項３】
前記粒子の粒径分布（分散度指数μ／Ｇ２）が０．１以下である請求項１記載の組成物。
【請求項４】
前記粒子は機能性物質前記ブロックポリマーを含む高分子ミセル中に内包された粒子であることを特徴とする請求項１記載の組成物。
【請求項５】
前記高分子ミセルの構成成分であるブロックポリマーが両親媒性のブロックポリマーである請求項４に記載の組成物。
【請求項６】
前記ブロックポリマーが非イオン性の両親媒性ブロックポリマーである請求項１記載の組成物。
【請求項７】
前記ブロックポリマーがイオン性の両親媒性ブロックポリマーである請求項１記載の組成物。
【請求項８】
前記ブロックポリマーが下記一般式（１）で表される繰り返し単位構造を有する請求項１記載の組成物。
一般式（１）
2003074609.tif 000009
（式中、Ｒ１は炭素数１から１８までの直鎖状、分岐状または環状のアルキル基、Ｐｈ、Ｐｙｒ、Ｐｈ−Ｐｈ、Ｐｈ−Ｐｙｒ、−（ＣＨ（Ｒ２）−ＣＨ（Ｒ３）−Ｏ）ｐ−Ｒ４および−（ＣＨ２）ｍ−（Ｏ）ｎ−Ｒ４から選ばれ、芳香族環中の水素原子は炭素数１から４の直鎖状または分岐状のアルキル基と、また芳香族環中の炭素原子は窒素原子とそれぞれ置換していてもよい。ｐは１から１８の整数、ｍは１から３６の整数、ｎは０または１である。Ｒ２、Ｒ３はそれぞれ独立に水素原子もしくはＣＨ３である。Ｒ４は水素原子、炭素数１から１８までの直鎖状、分岐状または環状のアルキル基、Ｐｈ、Ｐｙｒ、Ｐｈ−Ｐｈ、Ｐｈ−Ｐｙｒ、−ＣＨＯ、−ＣＯ−ＣＨ＝ＣＨ２または−ＣＯ−Ｃ（ＣＨ３）＝ＣＨ２、−ＣＨ２ＣＯＯＲ７であり、Ｒ４が水素原子以外の場合、炭素原子に結合している水素原子は炭素数１から４の直鎖状または分岐状のアルキル基またはＦ、Ｃｌ、Ｂｒと、また芳香族環中の炭素原子は窒素原子とそれぞれ置換していてもよい。Ｒ７は水素原子または炭素数１から４のアルキル基である。）
【請求項９】
前記ブロックポリマーが親水セグメントとして下記一般式（２）で表される繰り返し単位構造を有する請求項１に記載の組成物。
一般式（２）
2003074609.tif 000010
（式中、Ｒ１１は−（ＣＨ（Ｒ２）−ＣＨ（Ｒ３）−Ｏ）ｐ−Ｒ１４または−（ＣＨ２）ｍ−（Ｏ）ｎ−Ｒ１４を示す。ｐは１から１８の整数、ｍは１から３６の整数、ｎは０または１である。Ｒ２、Ｒ３はそれぞれ独立に水素原子もしくはＣＨ３である。Ｒ１４は水素原子または水素原子、炭素数１から５までの直鎖状、分岐状または環状のアルキル基を表す。）
【請求項１０】
前記ブロックポリマーの分子量分布（重量平均分子量（Ｍｗ）／数平均分子量（Ｍｎ））が２．０以下である請求項１記載の組成物。
【請求項１１】
前記ブロックポリマーのガラス転移温度Ｔｇが２０℃以下である請求項１記載の組成物。
【請求項１２】
前記機能性物質が色材である請求項１記載の組成物。
【請求項１３】
インクを被記録媒体上に付与して画像を形成させる画像形成方法において、前記インクが、機能性物質がブロックポリマーと一体の粒子となって溶媒に分散しており、該粒子の平均粒径が２００ｎｍ以下、粒径分布（分散度指数μ／Ｇ２）が０．２以下である機能性物質が分散した組成物であることを特徴とする画像形成方法。
【請求項１４】
前記インクの付与が、該インクに熱エネルギーを作用させて行う請求項１３記載の画像形成方法。
【請求項１５】
インクを被記録媒体上に付与して画像を形成させるための画像形成装置において、前記インクが機能性物質がブロックポリマーと一体の粒子となって溶媒に分散しており、該粒子の平均粒径が２００ｎｍ以下、粒径分布（分散度指数μ／Ｇ２）が０．２以下である機能性物質が分散した組成物であることを特徴とする画像形成装置。
【請求項１６】
前記インクの付与が、該インクに熱エネルギーを作用させて行うことを特徴とする請求項１５記載の画像形成装置。
【請求項１７】
ｐＨ値が５以上であり、カチオン種が共存していることを特徴とする請求項１記載の組成物。
【請求項１８】
前記インクと、該インクに刺激を与える刺激付与物質を表面に備える被記録媒体とを接触させることにより被記録媒体上でインクが定着されて画像が形成される請求項１３記載の画像形成方法。
【請求項１９】
インクを付与することで画像が形成される被記録媒体であって、該インクは機能性物質がブロックポリマーと一体の粒子となって溶媒に分散しており、該粒子の平均粒径が２００ｎｍ以下、粒径分布（分散度指数μ／Ｇ２）が０．２以下である機能性物質が分散した組成物であって、該インクに刺激を与える刺激付与物質を前記表面に有することを特徴とする被記録媒体。
【発明の詳細な説明】
技術分野
本発明は、各種機能材料として使用することができる、機能性物質とポリマーを含む分散組成物、インク組成物、それを用いた画像形成方法および画像形成装置に関する。特に本発明は、機能性物質分散組成物が水性分散材料であり、好ましくはプリンターやディスプレイ等に利用されうる画像形成材料のインク組成物、該インク組成物を用いた画像形成方法および画像形成装置に関する。
背景技術
機能性材料を含有する分散組成物は、従来から機能性材料として、除草剤、殺虫剤等の農薬、抗がん剤、抗アレルギー剤、消炎剤等の医薬に広く利用されている。また機能性材料が着色剤であるインク、トナー等の色材も良く知られている。近年、デジタル印刷技術は非常な勢いで進歩している。このデジタル印刷技術は、電子写真技術、インクジェット技術と言われるものがその代表例であるが、これらは近年オフィス、家庭等における画像形成技術としてその存在感をますます高めてきている。
インクジェット技術はその中でも直接記録方法で、コンパクト、低消費電力という大きな特徴がある。また、ノズルの微細化等により急速に高画質化が進んでいる。インクジェット技術の一例は、インクタンクから供給されたインクをノズル中のヒーターで加熱することで蒸発発泡させ、インクを吐出させて記録媒体に画像を形成させるという方法である。他の例はピエゾ素子を振動させることでノズルからインクを吐出させる方法である。
これらのインクジェット方法に使用されるインクは通常染料水溶液が用いられるため、色の重ね合わせ時ににじみが生じたり、記録媒体上の記録箇所に紙の繊維方向にフェザリングと言われる現象が現れたりする場合があった。これらを改善する目的で顔料分散インクを使用することが検討されている。例えば、親水性成分および疎水性成分を各１成分以上有するイオン性ブロックポリマーによって顔料を分散させる方法が提案されている（米国特許第５，０８５，６９８号）。しかし粒子間の相互作用による凝集を抑制して溶媒中で安定して長時間分散させることや、色味や発色性といった点において更なる改善が望まれている。
発明の開示
本発明は、この様な従来技術の問題点に鑑みてなされたものであり、機能性物質が溶媒に良好に分散した機能性物質分散組成物を提供することを目的とするものである。
また、本発明は、機能性物質が顔料または染料で、溶媒が水で、顔料または染料の分散性が良好なインク組成物を提供することを目的とするものである。
また、本発明は、溶媒中における顔料または染料の機能性物質の分散性安定性が高く、さらには印刷画像の色味、発色性のよいインクジェット用のインク組成物を提供することを目的とするものである。
また、本発明は、上記のインク組成物を用いた画像形成方法およびそれに使用する画像形成装置を提供することを目的とするものである。
上記課題は、以下の本発明により解決される。
本発明の第一の発明は、機能性物質とブロックポリマーとが粒子となって溶媒に分散しており、該粒子の平均粒径が２００ｎｍ以下、粒径分布（分散度指数μ／Ｇ２）が０．２以下であることを特徴とする機能性物質分散組成物である。
本発明においては、ブロックポリマーを含む高分子ミセル中に機能性物質を包接している粒子が溶媒に分散しており、該粒子の平均粒径が２００ｎｍ以下、粒径分布（分散度指数μ／Ｇ２）が０．２以下であるのが好ましい。
前記高分子ミセルの主たる構成成分が両親媒性のブロックポリマーからなるのが好ましい。主たる構成成分であるとは、機能性物質を除いた成分比でミセル形成物質の５０ｗｔ％以上、好ましくは７０ｗｔ％以上、さらに好ましくは８０ｗｔ％以上を両親媒性のブロックポリマーが占めていることであるとする。
前記ブロックポリマーが非イオン性の両親媒性ブロックポリマーであるのが好ましい。
前記ブロックポリマーが下記一般式（１）で表される繰り返し単位構造を有するのが好ましい。
一般式（１）
2003074609.tif 000002
（式中、Ｒ１は炭素数１から１８までの直鎖状、分岐状または環状のアルキル基、Ｐｈ、Ｐｙｒ、Ｐｈ−Ｐｈ、Ｐｈ−Ｐｙｒ、−（ＣＨ（Ｒ２）−ＣＨ（Ｒ３）−Ｏ）ｐ−Ｒ４および−（ＣＨ２）ｍ−（Ｏ）ｎ−Ｒ４から選ばれ、芳香族環中の水素原子は炭素数１から４の直鎖状または分岐状のアルキル基と、また芳香族環中の炭素原子は窒素原子とそれぞれ置換していてもよい。ｐは１から１８の整数、ｍは１から３６の整数、ｎは０または１である。Ｒ２、Ｒ３はそれぞれ独立に水素原子もしくはＣＨ３である。Ｒ４は水素原子、炭素数１から１８までの直鎖状、分岐状または環状のアルキル基、Ｐｈ、Ｐｙｒ、Ｐｈ−Ｐｈ、Ｐｈ−Ｐｙｒ、−ＣＨＯ、−ＣＯ−ＣＨ＝ＣＨ２または−ＣＯ−Ｃ（ＣＨ３）＝ＣＨ２、−ＣＨ２ＣＯＯＲ７であり、Ｒ４が水素原子以外の場合、炭素原子に結合している水素原子は炭素数１から４の直鎖状または分岐状のアルキル基またはＦ、Ｃｌ、Ｂｒと、また芳香族環中の炭素原子は窒素原子とそれぞれ置換していてもよい。Ｒ７は水素原子または炭素数１から４のアルキル基である。−Ｐｈはフェニル基、−Ｐｙｒはピリジル基、−Ｐｈ−Ｐｈはビフェニル基、および−Ｐｈ−Ｐｙｒはピリジルフェニル基を表す。）
前記ブロックポリマーの親水セグメントとして下記一般式（２）で表される繰り返し単位構造を含有するのが好ましい。
一般式（２）
2003074609.tif 000003
（式中、Ｒ１１は−（ＣＨ（Ｒ２）−ＣＨ（Ｒ３）−Ｏ）ｐ−Ｒ１４または−（ＣＨ２）ｎ−（Ｏ）ｎ−Ｒ１４を示す。ｐは１から１８の整数、ｍは１から３６の整数、ｎは０または１である。Ｒ２、Ｒ３はそれぞれ独立に水素原子もしくはＣＨ３である。Ｒ１４は水素原子、炭素数１から５までの直鎖状、分岐状または環状のアルキル基を表す。）
前記ブロックポリマーの分子量分布Ｍｗ／Ｍｎが２．０以下であるのが好ましい。
前記ブロックポリマーのガラス転移温度Ｔｇが２０℃以下であるのが好ましい。
ｐＨ値が５以上であり、カチオン種の共存下において、機能性物質とブロックポリマーが粒子となって溶媒に分散しているのが好ましい。
前記カチオン種がブロックポリマーに配位しているのが好ましい。
前記機能性物質が色材であり、前記色材が液体色材や固体色材であり、染料又は顔料であるのが好ましい。前記溶媒の主たる成分が水であるのが好ましい。
前記機能性物質分散組成物が刺激に対して物性が変化する応答性を有するのが好ましい。
前記刺激は、温度変化、電磁波への暴露、ｐＨの変化、濃度の変化のいずれかであるのが好ましい。
上記の機能性物質分散組成物からなることを特徴とするインク組成物を作製することができる。
前記インク組成物がインクジェット用インク組成物であるのが好ましい。
また、本発明の第二の発明は、上記のインク組成物を使用することを特徴とする画像形成方法である。
画像形成方法はインク吐出部からインクを吐出して被記録媒体上に付与して記録を行う画像形成方法であるのが好ましい。
前記インク組成物と、該インク組成物に刺激を与える刺激付与物質を接触させることにより被記録媒体上でインク組成物が定着されて画像が形成されるのが好ましい。
前記刺激を与える刺激付与物質があらかじめ被記録媒体上に設けられているのが好ましい。
前記インク吐出部からのインクの吐出はインクに熱エネルギーを作用させて行うのが好ましい。
また、本発明の第三の発明は、上記の画像形成方法に用いる画像形成装置である。
また、本発明の第四の発明は、上記インク組成物がインク吐出部から吐出されて付与される画像形成方法に用いられる被記録媒体であって、該インク組成物に刺激を与える刺激付与物質があらかじめ設けられていることを特徴とする被記録媒体である。
発明の実施の形態
以下、本発明の好ましい形態につき図面を参照して説明する。
本発明の機能性物質分散組成物は、機能性物質とブロックポリマーとが粒子となって溶媒に分散しており、該粒子の平均粒径が２００ｎｍ以下、粒径分布（分散度指数μ／Ｇ２）が０．２以下であることを特徴とする。
本発明の組成物に含まれる機能性物質とは、所定の機能を有する物質であり、例えば化合物、混合物、固体、液体、その他の形態の物質を含むが、例えば除草剤、殺虫剤等の農薬に利用可能な物質、抗がん剤、抗アレルギー剤、消炎剤等の医薬として利用可能な物質、口紅、ファンデーション、頬紅、保湿クリーム等の化粧品に利用可能な物質、染料、顔料、着色顔料等の色材、その組成物をあげることができる。本発明においては好ましく、染料、顔料、着色顔料等の色材が好ましく用いられる。
本発明においては、機能性物質とブロックポリマーとが粒子となって溶媒に分散しているが、前記溶媒に分散している粒子には、所定の機能を有する機能性物質が単独に分散している粒子、ブロックポリマーの親水部に該機能性物質が吸着して分散している粒子、機能性物質がブロックポリマーに包接されている粒子、ブロックポリマー単独で形成している粒子がふくまれる。所定の機能を有する機能性物質は全てブロックポリマーに包接されている状態が好ましい。機能性物質がブロックポリマーに包接されている状態としては、ブロックポリマーが形成する高分子ミセル中に機能性物質が包接されている状態が好ましいものとして挙げられる。
本発明の機能性物質分散組成物に含有される所定の機能を有する機能性物質の含有量としては、０．１ｗｔ％以上７０ｗｔ％以下である。好ましくは０．５ｗｔ％以上５０ｗｔ％以下である。さらに好ましくは１ｗｔ％以上３０ｗｔ％以下である。０．１ｗｔ％未満の場合、所定の機能を発揮できない場合があり、７０ｗｔ％を越える場合、組成物としての粘度が高くなりすぎる場合がある。
本発明の機能性物質分散組成物においては、好ましくは機能性物質がブロックポリマーを含む高分子ミセル中に包接されて粒子となって溶媒に分散しており、該粒子の平均粒径が２００ｎｍ以下、粒径分布（分散度指数μ／Ｇ２）が０．１以下の粒子を含有する組成物である。ここで好ましくは両親媒性のブロックポリマーが使用され、これが高分子ミセル形成能をもち、ミセル中に機能性物質を包接する。
本発明の機能性物質分散組成物をインク組成物に適用した場合、色材分散インクの分散安定性、着色力、さらに色の鮮やかさには分散粒子の粒径及び粒径の均一さが大きく影響を及ぼす。すなわち溶媒中に分散した粒子の粒径が大きいと粒子間で凝集を起こしてしまい安定に分散することが出来なくなる。また粒径と着色力は反比例の関係にあることから（Ａｎｎａｌｅｎｄｅｒ  Ｐｈｙｓｉｋ、２５巻、３７７頁、１９０８年）、粒径が大きいと着色力が低下してしまう。このため本発明においては、粒子の平均粒径は２００ｎｍ以下、好ましくは１５０ｎｍ以下である。更に好ましくは１００ｎｍ以下、もっと好ましくは７０ｎｍ以下、５０ｎｍ以下である。更に、分散粒子の粒径が不均一で粒径分布が広い場合、色の鮮やかさが低下してしまう。このため粒径分布（分散度指数μ／Ｇ２）は０．１以下、好ましくは０．０５以下、さらには０．０１以下の粒子が好ましい。
本発明の組成物は、粒子分散の安定化、着色力の向上及び色の鮮やかさの向上を図ることを目的とした、粒子同士の凝集が抑制され、粒子粒径が小さく、粒径分布の狭い分散粒子を含有する組成物である。ここではストークス半径の２倍すなわち直径を平均粒径と定義する。ストークス半径は沈降速度法、光子相関法、超音波減衰分光法等で測定可能である。本発明は主に光子相関法である動的光散乱法による測定を用いている。粒径の均一さの指標としては一般的に、Ｇｕｌａｒｉらが示した分散度指数μ／Ｇ２（μ：キュムラント展開の二次の係数、Ｇ：減衰定数）が用いられる（Ｔｈｅ  Ｊｏｕｒｎａｌ  ｏｆ  Ｃｈｅｍｉｃａｌ  Ｐｈｙｓｉｃｓ、７０巻、３９６５頁、１９７９年）。この値も動的光散乱法によって求められる。動的光散乱法による粒径測定装置としては、大塚電子（株）のＤＬＳ７０００等の装置がある。
本発明にはブロックポリマーが用いられる。本発明においては、特に好ましく用いられる両親媒性のブロックポリマーおいては１００ｎｍ前後の高分子ミセルを形成することが可能なため、そのコア部分に機能性物質を分散もしくは包接することができる。
本発明に用いることができるブロックポリマーとして、具体的な例をあげると、アクリル、メタクリル系ブロックポリマー、ポリスチレンと他の付加重合系または縮合重合系のブロックポリマー、ポリオキシエチレン、ポリオキシアルキレンのブロックを有するブロックポリマー等、従来から知られているブロックポリマーを用いることもできる。
本発明では、ポリビニルエーテル構造を含むブロックポリマーが好ましく用いられる。また、本発明では、ブロックポリマーがポリビニルエーテル構造を含むグラフトポリマーであってもよいし、ブロックポリマーのあるセグメントが共重合セグメントであってもよいし、グラジュエーションセグメントであってもよい。
本発明に好ましく用いられるポリビニルエーテル構造を含むブロックポリマーについて説明する。ポリビニルエーテル構造を含むポリマーの合成法は多数報告されているが（特開平１１−０８０２２１号公報）、青島らによるカチオンリビング重合による方法（特開平１１−３２２９４２号公報、特開平１１−３２２８６６号公報）が代表的である。カチオンリビング重合でポリマー合成を行うことにより、ホモポリマーや２成分以上のモノマーからなる共重合体、さらにはブロックポリマー、グラフトポリマー、グラジュエーションポリマー等の様々なポリマーを、長さ（分子量）を正確に揃えて合成することができる。また、ポリビニルエーテルは、その側鎖に様々な官能基を導入することができる。カチオン重合法は、他にＨＩ／Ｉ２系、ＨＣｌ／ＳｎＣｌ４系等で行うこともできる。
また、ポリビニルエーテル構造を含むポリマーの構造は、ビニルエーテルと他のポリマーからなる共重合体であってもよい。分散安定性の向上、着色力の向上及び鮮やかな色を発色すべく、共重合体はブロックポリマーであり、グラフトポリマー等であってもよい。
本発明において、ブロックポリマーはＡＢ、ＡＢＡ、ＡＢＣ等のブロック形態がより好ましい。Ａ、Ｂ、Ｃはそれぞれ異なるブロックセグメントを表し、ＡＢブロックポリマーの代表例としては、Ａが一般式（１）で表される任意の繰り返し単位構造からなるセグメントであり、Ｂが一般式（１）で表され、かつＡの繰り返し単位構造と異なる繰り返し単位構造からなるセグメントであるブロックポリマーを挙げることができる。ＡＢＣブロックポリマーの代表例も同様に、Ａが一般式（１）で表される任意の繰り返し単位構造からなるセグメントであり、Ｂが一般式（１）で表され、かつＡの繰り返し単位構造と異なる繰り返し単位構造からなるセグメントであり、Ｃが一般式（１）で表され、かつＡともＢとも異なる繰り返し単位構造からなるセグメントであるブロックポリマーを挙げることができる。Ａ、Ｂ、Ｃのそれぞれのセグメントは、単一の繰り返し単位構造でその単位構造が異なっていてもよいし、複数の同じ繰り返し単位構造からなるものでその共重合比が異なるということであってもよい。
前述したポリビニルエーテル構造を含むブロックポリマーは、より具体的には、ポリビニルエーテル構造の繰り返し単位構造が、以下の一般式（１）で表される単位構造が好ましい。
一般式（１）
2003074609.tif 000004
一般式（１）中、Ｒ１は炭素数１から１８までの直鎖状、分岐状または環状のアルキル基、Ｐｈ、Ｐｙｒ、Ｐｈ−Ｐｈ、Ｐｈ−Ｐｙｒ、−（ＣＨ（Ｒ２）−ＣＨ（Ｒ３）−Ｏ）ｐ−Ｒ４および−（ＣＨ２）ｍ−（Ｏ）ｎ−Ｒ４から選ばれ、芳香族環中の水素原子は炭素数１から４の直鎖状または分岐状のアルキル基と、また芳香族環中の炭素原子は窒素原子とそれぞれ置換していてもよい。
ｐは１から１８の整数、ｍは１から３６の整数、ｎは０または１である。Ｒ２、Ｒ３はそれぞれ独立に水素原子もしくはＣＨ３である。
Ｒ４は水素原子、炭素数１から１８までの直鎖状、分岐状または環状のアルキル基、Ｐｈ、Ｐｙｒ、Ｐｈ−Ｐｈ、Ｐｈ−Ｐｙｒ、−ＣＨＯ、−ＣＯ−ＣＨ＝ＣＨ２または−ＣＯ−Ｃ（ＣＨ３）＝ＣＨ２、−ＣＨ２ＣＯＯＲ７であり、Ｒ４が水素原子以外の場合、炭素原子に結合している水素原子は炭素数１から４の直鎖状または分岐状のアルキル基またはＦ、Ｃｌ、Ｂｒと、また芳香族環中の炭素原子は窒素原子とそれぞれ置換していてもよい。Ｒ７は水素原子または炭素数１から４のアルキル基である。
本発明で、−Ｐｈはフェニル基、−Ｐｙｒはピリジル基、−Ｐｈ−Ｐｈはビフェニル基、および−Ｐｈ−Ｐｙｒはピリジルフェニル基を表す。ピリジル基、ビフェニル基およびピリジルフェニル基については、可能な位置異性体のいずれのものであってもよい。
本発明に好ましく使用される両親媒性のブロックポリマーは、例えば、上記一般式（１）の繰り返し単位構造から、疎水性のブロックセグメントと親水性のブロックセグメントを選択、合成することにより得ることができる。
本発明に用いられる両親媒性ブロックポリマーとして、さらに好ましい例としては、下記一般式（２）の繰り返し単位構造を含有するブロックセグメントを親水セグメントとして持つ両親媒性ブロックポリマーである。
一般式（２）
2003074609.tif 000005
一般式（２）中、Ｒ１１は−（ＣＨ（Ｒ２）−ＣＨ（Ｒ３）−Ｏ）ｐ−Ｒ１４または−（ＣＨ２）ｍ−（Ｏ）ｎ−Ｒ４を示す。ｐは１から１８の整数、ｍは１から３６の整数、ｎは０または１である。
Ｒ２、Ｒ３はそれぞれ独立に水素原子もしくはＣＨ３である。Ｒ１４は水素原子、炭素数１から５までの直鎖状、分岐状または環状のアルキル基を表す。
次に、ブロックポリマーのポリビニルエーテル構造の繰り返し単位構造として、ビニルエーテルモノマーの構造の例をあげるが、本発明に用いられるポリビニルエーテル構造は、これらに限定されない。
2003074609.tif 000006
なお、式中、Ｍｅはメチル基、Ｅｔはエチル基、ｉ−Ｐｒはイソプロピル基を表す。
以下に、これらのビニルエーテルモノマーからなる、ポリビニルエーテルの構造を例示するが、本発明に用いられるポリマーは、これらに限定されない。
2003074609.tif 000007
2003074609.tif 000008
以上のポリビニルエーテルにおいて、繰り返し単位数におけるｕ、ｖ、ｗがそれぞれ独立に１以上１０，０００以下であることが好ましく、またその合計（ｕ＋ｖ＋ｗ）が１０以上２０，０００以下であることがより好ましい。
本発明の機能性物質分散組成物中に含有されるブロックポリマーの含有量は、０．１〜５０ｗｔ％が好ましくい。ブロックポリマーの含有量が、０．１ｗｔ％未満となると、分散性が低下し、また十分な画像濃度が得られない場合があり、５０ｗｔ％を超えると粘性が大きくなりすぎる場合がある。さらに好ましい範囲としては０．５ｗｔ％から３０ｗｔ％の範囲である。
本発明で用いられるブロックポリマーの分子量分布Ｍｗ（重量平均分子量）／Ｍｎ（数平均分子量）は２．０以下であることが好ましい。更に好ましくは１．６以下であり、更に好ましくは１．３以下である。さらに好ましくは１．２以下である。本発明で用いられるブロックポリマーの数平均分子量Ｍｎは１０００〜３０万であるが好ましい。さらに、好ましくは５０００以上５００００以下である。１０００未満あるは３０万を超えると所定の機能を奏する物質を溶媒中において良好に分散できない場合がある。
また、分散安定性向上、包接性向上のためにはブロックポリマーの分子運動性がよりフレキシブルであることが機能性物質表面と物理的に絡まり親和しやすい点を有しているため好ましい。このためにはブロックポリマーの主鎖のガラス転移温度Ｔｇは、好ましくは２０℃以下であり、より好ましくは０℃以下であり、さらに好ましくは−２０℃以下である。この点でもポリビニルエーテル構造を有するポリマーは、一般にガラス転移点の低い柔らかい特性を有するため、好ましく用いられる。
本発明の機能性物質分散組成物中に粒子を分散させる溶媒は、直鎖、分岐鎖、環状の各種脂肪族炭化水素、芳香族炭化水素、複素芳香族炭化水素などの有機溶剤、エーテル、エステル等の有機溶剤、水溶性溶剤、水等が用いられる。
本発明の組成物中に含有される溶媒の含有量は、５〜９９ｗｔ％が好ましく、さらに好ましい範囲としては１０〜９０ｗｔ％の範囲である。
本発明の組成物に含まれる機能性物質に染料、顔料、着色顔料等の色材が用いられた組成物は、インク組成物として好ましく用いられる。
本発明のインク組成物について説明する。
以下にインク組成物に用いられる染料、有機顔料および無機顔料の具体例を示す。
また、本発明で使用しうる染料は、公知のものでよく、以下に述べるような直接染料、酸性染料、塩基性染料、反応性染料、食品用色素の水溶性染料又は分散染料の不溶性色素等を用いることができる。
例えば、油溶性染料としては、Ｃ．Ｉ．ソルベントブルー，−３３，−３８，−４２，−４５，−５３，−６５，−６７，−７０，−１０４，−１１４，−１１５，−１３５；
Ｃ．Ｉ．ソルベントレッド，−２５，−３１，−８６，−９２，−９７，−１１８，−１３２，−１６０，−１８６，−１８７，−２１９；
Ｃ．Ｉ．ソルベントイエロー，−１，−４９，−６２，−７４，−７９，−８２，−８３，−８９，−９０，−１２０，−１２１，−１５１，−１５３，−１５４等が挙げられる。
また、水溶性染料としては、Ｃ．Ｉ．ダイレクトブラック，−１７，−１９，−２２，−３２，−３８，−５１，−６２，−７１，−１０８，−１４６，−１５４；
Ｃ．Ｉ．ダイレクトイエロー，−１２，−２４，−２６，−４４，−８６，−８７，−９８，−１００，−１３０，−１４２；
Ｃ．Ｉ．ダイレクトレッド，−１，−４，−１３，−１７，−２３，−２８，−３１，−６２，−７９，−８１，−８３，−８９，−２２７，−２４０，−２４２，−２４３；
Ｃ．Ｉ．ダイレクトブルー，−６，−２２，−２５，−７１，−７８，−８６，−９０，−１０６，−１９９；
Ｃ．Ｉ．ダイレクトオレンジ，−３４，−３９，−４４，−４６，−６０；
Ｃ．Ｉ．ダイレクトバイオレット，−４７，−４８；
Ｃ．Ｉ．ダイレクトブラウン，−１０９；
Ｃ．Ｉ．ダイレクトグリーン，−５９等の直接染料、
Ｃ．Ｉ．アシッドブラック，−２，−７，−２４，−２６，−３１，−５２，−６３，−１１２，−１１８，−１６８，−１７２，−２０８；
Ｃ．Ｉ．アシッドイエロー，−１１，−１７，−２３，−２５，−２９，−４２，−４９，−６１，−７１；
Ｃ．Ｉ．アシッドレッド，−１，−６，−８，−３２，−３７，−５１，−５２，−８０，−８５，−８７，−９２，−９４，−１１５，−１８０，−２５４，−２５６，−２８９，−３１５，−３１７；
Ｃ．Ｉ．アシッドブルー，−９，−２２，−４０，−５９，−９３，−１０２，−１０４，−１１３，−１１７，−１２０，−１６７，−２２９，−２３４，−２５４；
Ｃ．Ｉ．アシッドオレンジ，−７，−１９；
Ｃ．Ｉ．アシッドバイオレット，−４９等の酸性染料、
Ｃ．Ｉ．リアクティブブラック，−１，−５，−８，−１３，−１４，−２３，−３１，−３４，−３９；
Ｃ．Ｉ．リアクティブイエロー，−２，−３，−１３，−１５，−１７，−１８，−２３，−２４，−３７，−４２，−５７，−５８，−６４，−７５，−７６，−７７，−７９，−８１，−８４，−８５，−８７，−８８，−９１，−９２，−９３，−９５，−１０２，−１１１，−１１５，−１１６，−１３０，−１３１，−１３２，−１３３，−１３５，−１３７，−１３９，−１４０，−１４２，−１４３，−１４４，−１４５，−１４６，−１４７，−１４８，−１５１，−１６２，−１６３；
Ｃ．Ｉ．リアクティブレッド，−３，−１３，−１６，−２１，−２２，−２３，−２４，−２９，−３１，−３３，−３５，−４５，−４９，−５５，−６３，−８５，−１０６，−１０９，−１１１，−１１２，−１１３，−１１４，−１１８，−１２６，−１２８，−１３０，−１３１，−１４１，−１５１，−１７０，−１７１，−１７４，−１７６，−１７７，−１８３，−１８４，−１８６，−１８７，−１８８，−１９０，−１９３，−１９４，−１９５，−１９６，−２００，−２０１，−２０２，−２０４，−２０６，−２１８，−２２１；Ｃ．Ｉ．リアクティブブルー，−２，−３，−５，−８，−１０，−１３，−１４，−１５，−１８，−１９，−２１，−２５，−２７，−２８，−３８，−３９，−４０，−４１，−４９，−５２，−６３，−７１，−７２，−７４，−７５，−７７，−７８，−７９，−８９，−１００，−１０１，−１０４，−１０５，−１１９，−１２２，−１４７，−１５８，−１６０，−１６２，−１６６，−１６９，−１７０，−１７１，−１７２，−１７３，−１７４，−１７６，−１７９，−１８４，−１９０，−１９１，−１９４，−１９５，−１９８，−２０４，−２１１，−２１６，−２１７；
Ｃ．Ｉ．リアクティブオレンジ，−５，−７，−１１，−１２，−１３，−１５，−１６，−３５，−４５，−４６，−５６，−６２，−７０，−７２，−７４，−８２，−８４，−８７，−９１，−９２，−９３，−９５，−９７，−９９；
Ｃ．Ｉ．リアクティブバイオレット，−１，−４，−５，−６，−２２，−２４，−３３，−３６，−３８；
Ｃ．Ｉ．リアクティブグリーン，−５，−８，−１２，−１５，−１９，−２３；
Ｃ．Ｉ．リアクティブブラウン，−２，−７，−８，−９，−１１，−１６，−１７，−１８，−２１，−２４，−２６，−３１，−３２，−３３等の反応染料；
Ｃ．Ｉ．ベーシックブラック，−２；
Ｃ．Ｉ．ベーシックレッド，−１，−２，−９，−１２，−１３，−１４，−２７；
Ｃ．Ｉ．ベーシックブルー，−１，−３，−５，−７，−９，−２４，−２５，−２６，−２８，−２９；
Ｃ．Ｉ．ベーシックバイオレット，−７，−１４，−２７；
Ｃ．Ｉ．フードブラック，−１，−２等が挙げられる。
なお、これら上記の色材の例は、本発明のインク組成物に対して特に好ましいものであるが、本発明のインク組成物に使用する色材は上記色材に特に限定されるものではない。
本発明では、顔料および染料を併用してもよい。
本発明のインク組成物に用いられる染料は、インクの重量に対して、０．１〜５０ｗｔ％が好ましい。染料の量が、０．１ｗｔ未満であると、より十分な画像濃度を得られない場合があり、５０ｗｔ％を超えると粘性が大きくなりすぎたりする場合がある。さらに好ましい範囲としては０．５ｗｔ％から３０ｗｔ％の範囲である。
顔料は、有機顔料および無機顔料のいずれでもよく、インクに用いられる顔料は、好ましくは黒色顔料と、シアン、マゼンタ、イエローの３原色顔料を用いる。なお、上記に記した以外の色顔料、無色または淡色の顔料、または金属光沢顔料等を使用してもよい。また、本発明において、市販の顔料を用いてもよいし、あるいは新規に合成した顔料を用いてもよい。
以下に、黒、シアン、マゼンタ、イエローにおいて、市販されている顔料を例示する。
黒色の顔料としては、Ｒａｖｅｎ１０６０、Ｒａｖｅｎ１０８０、Ｒａｖｅｎ１１７０、Ｒａｖｅｎ１２００、Ｒａｖｅｎ１２５０、Ｒａｖｅｎ１２５５、Ｒａｖｅｎ１５００、Ｒａｖｅｎ２０００、Ｒａｖｅｎ３５００、Ｒａｖｅｎ５２５０、Ｒａｖｅｎ５７５０、Ｒａｖｅｎ７０００、Ｒａｖｅｎ５０００ＵＬＴＲＡＩＩ、Ｒａｖｅｎ１１９０ＵＬＴＲＡＩＩ（以上、コロンビアン・カーボン社製））ＢｌａｃｋＰｅａｒｌｓＬ、ＭＯＧＵＬ−Ｌ、Ｒｅｇａｌ４００Ｒ、Ｒｅｇａｌ６６０Ｒ、Ｒｅｇａｌ３３０Ｒ、Ｍｏｎａｒｃｈ８００、Ｍｏｎａｒｃｈ８８０、Ｍｏｎａｒｃｈ９００、Ｍｏｎａｒｃｈ１０００、Ｍｏｎａｒｃｈ１３００、Ｍｏｎａｒｃｈ１４００（以上、キャボット社製）、ＣｏｌｏｒＢｌａｃｋＦＷ１、ＣｏｌｏｒＢｌａｃｋＦＷ２、ＣｏｌｏｒＢｌａｃｋＦＷ２００、ＣｏｌｏｒＢｌａｃｋ１８、ＣｏｌｏｒＢｌａｃｋＳ１６０、ＣｏｌｏｒＢｌａｃｋＳ１７０、ＳｐｅｃｉａｌＢｌａｃｋ４、ＳｐｅｃｉａｌＢｌａｃｋ４Ａ、ＳｐｅｃｉａｌＢｌａｃｋ６、Ｐｒｉｎｔｅｘ３５、ＰｒｉｎｔｅｘＵ、Ｐｒｉｎｔｅｘ１４０Ｕ、ＰｒｉｎｔｅｘＶ、Ｐｒｉｎｔｅｘ１４０Ｖ（以上デグッサ社製）、Ｎｏ．２５、Ｎｏ．３３、Ｎｏ．４０、Ｎｏ．４７、Ｎｏ．５２、Ｎｏ．９００、Ｎｏ．２３００、ＭＣＦ−８８、ＭＡ６００、ＭＡ７、ＭＡ８、ＭＡ１００（以上三菱化学社製）等を挙げることができるが、これらに限定されない。
シアン色の顔料としては、Ｃ．Ｉ．ＰｉｇｍｅｎｔＢｌｕｅ−１、Ｃ．Ｉ．ＰｉｇｍｅｎｔＢｌｕｅ−２、Ｃ．Ｉ．ＰｉｇｍｅｎｔＢｌｕｅ−３、Ｃ．Ｉ．ＰｉｇｍｅｎｔＢｌｕｅ−１５、Ｃ．Ｉ．ＰｉｇｍｅｎｔＢｌｕｅ−１５：２、Ｃ．Ｉ．ＰｉｇｍｅｎｔＢｌｕｅ−１５：３、Ｃ．Ｉ．ＰｉｇｍｅｎｔＢｌｕｅ−１５：４、Ｃ．Ｉ．ＰｉｇｍｅｎｔＢｌｕｅ−１６、Ｃ．Ｉ．ＰｉｇｍｅｎｔＢｌｕｅ−２２、Ｃ．Ｉ．ＰｉｇｍｅｎｔＢｌｕｅ−６０等が挙げられるが、これらに限定されない。
マゼンタ色の顔料としては、Ｃ．Ｉ．ＰｉｇｍｅｎｔＲｅｄ−５、Ｃ．Ｉ．ＰｉｇｍｅｎｔＲｅｄ−７、Ｃ．Ｉ．ＰｉｇｍｅｎｔＲｅｄ−１２、Ｃ．Ｉ．ＰｉｇｍｅｎｔＲｅｄ−４８、Ｃ．Ｉ．ＰｉｇｍｅｎｔＲｅｄ−４８：１、Ｃ．Ｉ．ＰｉｇｍｅｎｔＲｅｄ−５７、Ｃ．Ｉ．ＰｉｇｍｅｎｔＲｅｄ−１１２、Ｃ．Ｉ．ＰｉｇｍｅｎｔＲｅｄ−１２２、Ｃ．Ｉ．ＰｉｇｍｅｎｔＲｅｄ−１２３、Ｃ．Ｉ．ＰｉｇｍｅｎｔＲｅｄ−１４６、Ｃ．Ｉ．ＰｉｇｍｅｎｔＲｅｄ−１６８、Ｃ．Ｉ．ＰｉｇｍｅｎｔＲｅｄ−１８４、Ｃ．Ｉ．ＰｉｇｍｅｎｔＲｅｄ−２０２、Ｃ．Ｉ．ＰｉｇｍｅｎｔＲｅｄ−２０７等が挙げられるが、これらに限定されない。
イエローの顔料としては、Ｃ．Ｉ．ＰｉｇｍｅｎｔＹｅｌｌｏｗ−１２、Ｃ．Ｉ．ＰｉｇｍｅｎｔＹｅｌｌｏｗ−１３、Ｃ．Ｉ．ＰｉｇｍｅｎｔＹｅｌｌｏｗ−１４、Ｃ．Ｉ．ＰｉｇｍｅｎｔＹｅｌｌｏｗ−１６、Ｃ．Ｉ．ＰｉｇｍｅｎｔＹｅｌｌｏｗ−１７、Ｃ．Ｉ．ＰｉｇｍｅｎｔＹｅｌｌｏｗ−７４、Ｃ．Ｉ．ＰｉｇｍｅｎｔＹｅｌｌｏｗ−８３、Ｃ．Ｉ．ＰｉｇｍｅｎｔＹｅｌｌｏｗ−９３、Ｃ．Ｉ．ＰｉｇｍｅｎｔＹｅｌｌｏｗ−９５、Ｃ．Ｉ．ＰｉｇｍｅｎｔＹｅｌｌｏｗ−９７、Ｃ．Ｉ．ＰｉｇｍｅｎｔＹｅｌｌｏｗ−９８、Ｃ．Ｉ．ＰｉｇｍｅｎｔＹｅｌｌｏｗ−１１４、Ｃ．Ｉ．ＰｉｇｍｅｎｔＹｅｌｌｏｗ−１２８、Ｃ．Ｉ．ＰｉｇｍｅｎｔＹｅｌｌｏｗ−１２９、Ｃ．Ｉ．ＰｉｇｍｅｎｔＹｅｌｌｏｗ−１５１、Ｃ．Ｉ．ＰｉｇｍｅｎｔＹｅｌｌｏｗ−１５４等が挙げられるが、これらに限定されない。
本発明のインク組成物に用いられる顔料は、インクの重量に対して、０．１〜５０ｗｔ％が好ましい。顔料の量が、０．１ｗｔ未満となると、より十分な画像濃度を得られない場合があり、５０ｗｔ％を超えるとであると粘性が大きくなりすぎる場合がある。さらに好ましい範囲としては０．５ｗｔ％から３０ｗｔ％の範囲である。
本発明のインク組成物に含まれる溶媒は、特に限定されないが、インク組成物に含まれる成分を溶解、懸濁、分散できる媒体を意味する。本発明では、直鎖、分岐鎖、環状の各種脂肪族炭化水素、芳香族炭化水素、複素芳香族炭化水素などの有機溶媒、水性溶媒、水などが溶媒として含まれる。
特に、本発明のインク組成物では水および水性溶媒を好適に使用することができる。
水性溶媒の例としては、例えば、エチレングリコール、ジエチレングリコール、トリエチレングリコール、ポリエチレングリコール、プロピレングリコール、ポリプロビレングリコール、グリセリン等の多価アルコール類、エチレングリコールモノメチルエーテル、エチレングリコールモノエチルエーテル、エチレングリコールモノブチルエーテル、ジエチレングリコールモノエチルエーテル、ジエチレングリコールモノブチルエーテル等の多価アルコールエーテル類、Ｎ−メチル−２−ピロリドン、置換ピロリドン、トリエタノールアミン等の含窒素溶媒等を挙げることができる。また、インクの用途としては、紙での乾燥を速めることを目的として、メタノール、エタノール、イソプロピルアルコール等の一価アルコール類を用いることもできる。
本発明のインク組成物における、上記水または水性溶媒の含有量は、水性分散物の全重量に対して、２０〜９９ｗｔ％の範囲で用いるのが好ましい。さらに好ましくは３０〜９５ｗｔ％の範囲である。
本発明のインク組成物中に含有される前記ブロックポリマーの含有量は、０．１〜５０ｗｔ％、好ましくは０．５〜２０ｗｔ％が望ましい。ブロックポリマーの量が０．１ｗｔ％未満となると、本発明のインク組成物中に含まれる染料または顔料を十分に分散させることができない場合があり、５０ｗｔ％を超えると粘性が大きくなりすぎる場合がある。
また、本発明においては、機能性物質の色材である染料や顔料が高分子ミセル中に包接されて粒子となっていることが好ましい。粒子の平均粒子径が小さくまたその粒径分散が狭くなりやすい点で好ましいと同時に色材を高分子で包むことによりその耐環境安定性を向上することが可能である点でも好ましい。機能性物質が高分子ミセル中に包接されていることを確認する方法について説明する。例えば、溶媒中に単独で分散あるいは溶解しない機能性物質を使用したとき、何らかの方法で高分子ミセルを崩壊させ、該機能性物質が溶媒中に分離してきたとき、機能性物質が高分子ミセル中に包接されているということを確認することができる。また、電子顕微鏡等によっても、直接に包接されている状態を観察することによっても確認することができる。
また、本発明の好ましい一形態は、ｐＨ値が５以上であり、カチオン種の共存下において、物質と非イオン性ブロックポリマーが粒子となって溶媒に分散して機能性物質分散組成物である。さらに好ましいのは非イオン性ブロックポリマー、染料のような所定の機能を奏する物質、カチオン種および水または溶剤を含有する組成物である。さらに好ましくは、ｐＨ値が７以上である。また、前記カチオン種が前記ブロックポリマーに配位していることが好ましく、前記カチオン種のうちでは金属カチオンが好ましい。そのうちではＬｉ＋，Ｎａ＋，Ｋ＋が好ましい。カチオン種がブロックポリマーに配位することにより、粒子間の電気的反発がより促進され、粒子間凝集を抑制する効果がある。カチオン種の配位は、赤外、可視及び紫外吸収スペクトル法などの既知の方法によって確認できる。本発明におけるカチオン種濃度は、分散物に対して１．０×１０−６〜１０ｍｏｌ／Ｌが好ましい。
また、上記インク組成物は刺激に対する応答性を有することができる。その刺激応答性によって、画像を形成する過程で刺激を与えることにより、インク特性を増粘したりすることで良好な定着性を付与することができる。与える刺激種としては、温度変化、電磁波への暴露、ｐＨの変化、濃度の変化等のなかから画像を形成する上で適当なものが選択される。
本発明の機能性物質分散組成物は、種々の刺激に応答してその状態（特性）を変化させることができる。本発明では、「刺激」としては、温度の変化；電場の印加；紫外線、可視光線または赤外線のような光（電磁波）への暴露；組成物のｐＨの変化；化学物質の添加；および組成物の濃度変化などを挙げることができる。
本発明における好ましい刺激は以下に挙げるものがある。その第１は温度変化であり、温度変化の範囲が、組成物の相転移温度の前後に渡る範囲である。第２に電磁波への暴露であり、電磁波の波長範囲が１００から８００ｎｍであることが好ましい。第３に組成物のｐＨ変化であり、ｐＨ変化の範囲がｐＨ３からｐＨ１２の範囲であることが好ましい。第４に組成物の濃度の変化であり、たとえば、組成物の溶媒が蒸発または吸収されることにより、または組成物中の溶解されたポリマーの濃度を変化することにより、組成物の濃度が変化するような場合を挙げることができる。前記濃度の変化は、前記組成物が相転移を起こす濃度の前後に渡る範囲であることが好ましい。本発明においては、２種以上の刺激を組合わせて付与してもよい。
本発明における刺激に応答した状態の変化としては、ゾル状態からゲル状態への相変化、溶液状態から固体状態への相変化、化学構造の変化などを挙げることができる。また、本発明における「刺激応答性」とは、上記のような刺激に対して本発明の組成物がその性質を変化することを意味する。すなわち、刺激応答性とは、温度変化、電場印加、電磁波への暴露、ｐＨ変化、化学物質の添加、組成物の濃度変化などの刺激を組成物に対して付与することにより、この刺激（環境変化）に応じて組成物の形状や物性が著しく変化することを意味する。
本発明の組成物において変化する性質（状態、特性）は、本発明の組成物の使用目的に応じて種々選択することができる。たとえば、刺激により組成物が相変化（例えばゾルからゲルへの変化）を起こし、被記録媒体への定着性を向上させることが挙げられる。
本発明のインク組成物には、必要に応じて、種々の添加剤、助剤等を添加することができる。また、親水性疎水性両部を持つ樹脂を使用することも可能である。親水性疎水性両部を持つ樹脂としては、例えば、親水性モノマーと疎水性モノマーの共重合体が挙げられる。親水性モノマーは、アクリル酸、メタクリル酸、マレイン酸、フマル酸、または前記カルボン酸のモノエステル類、ビニルスルホン酸、スチレンスルホン酸、ビニルアルコール、アクリルアミド、メタクリロキシエチルホスフェート等を含む。疎水性モノマーは、スチレン、α−メチルスチレン等のスチレン誘導体、ビニルシクロヘキサン、ビニルナフタレン誘導体、アクリル酸エステル類、メタクリル酸エステル類等を含む。もちろん、親水性、疎水性モノマーとも、前記に示したものに限定されない。
本発明の組成物中に含まれてもよい添加剤の例としては、熱または電磁波の印加により活性化される架橋剤、酸発生剤、重合開始剤等を挙げることができる。
本発明において組成物中に添加することができるその他の添加剤は、インクの安定化と記録装置中のインクの配管との安定性を得るためのｐＨ調整剤；記録媒体へのインクの浸透を早め、見掛けの乾燥を早くする浸透剤；インク内での黴の発生を防止する防黴剤；インク中の金属イオンを封鎖し、ノズル部での金属の析出やインク中で不溶解性物の析出等を防止するキレート化剤、記録液の循環、移動、あるいは記録液製造時の泡の発生を防止する消泡剤、酸化防止剤、粘度調整剤、導電剤、紫外線吸収剤等を含む。
以下に本発明のインク組成物の好ましい実施形態であるインクジェット用インク組成物の具体的内容について記載する。本発明のインクジェット用インク組成物の作成方法としては、水および水溶性溶剤に、ブロックポリマーと色材あるいはカチオン種を添加し、分散機を用いて分散させた後、遠心分離等により粗大粒子を除去し、次いで水または溶剤および添加剤等を添加し、攪拌、混合、濾過を行うことにより作成することができる。
分散機としては、例えば、超音波ホモジナイザー、ラボラトリーホモジナイザー、コロイドミル、ジェットミル、ボールミル等があり、これらを単独もしくは組み合せて用いてもよい。
次に、本発明の画像形成方法について説明する。
［画像形成方法］
本発明のインク組成物は、各種印刷法、インクジェット法、電子写真法等の様々な画像形成装置に使用でき、この装置を用いた画像形成方法により描画することができる。本発明のインク組成物は、インクジェット法において用いることが特に好ましい。用いられるインクジェット法は、圧電素子を用いたピエゾインクジェット方式や、熱エネルギーを作用させて発泡し記録を行う熱インクジェット方式のような周知の方法であってもよい。また、コンティニュアス型またはオンデマンド型のいずれの方法を用いてもよい。また、本発明のインク組成物は、中間転写体にインクを印字した後、紙等の最終被記録媒体に転写する記録方式に用いることもできる。
本発明の刺激応答性インク組成物をインクジェット用インクとして用いる場合、本発明では、例えば、以下のような態様で使用することができる。以下の（ａ）から（ｄ）の刺激によりインクを凝集することができる。
（ａ）温度刺激に応答するインクとして用いる場合
インクタンク内のインクの温度と、吐出により付着した記録媒体上でのインクの温度との差による温度刺激により、本発明のインクジェット用インク組成物が相変化を起こし、急激に増粘あるいは不溶成分の凝集が起こる。
（ｂ）電磁波刺激に応答するインクとして用いる場合
インクタンク内を暗室とし、吐出により可視光にさらす方法、またはインクジェット記録装置内に設けた電磁波照射部から電磁波を照射する方法により電磁波刺激を与えることができる。その電磁波刺激により、本発明のインクジェット用インク組成物に含まれる重合官能基が重合し、増粘あるいは不溶成分の凝集が起こる。
（ｃ）ｐＨ変化による刺激に応答するインクとして用いる場合
インクが記録媒体に付着することにより、記録媒体の影響を受けてインクのｐＨが変化し、そのｐＨ変化により、本発明のインクジェット用インク組成物が相変化を起こし、増粘あるいは不溶成分の凝集が起こる。
（ｄ）濃度変化による刺激に応答するインクジェット用インク組成物を用いた場合インクタンク内のインクの濃度と、吐出されたインクに含まれる水および水性溶剤が蒸発または被記録媒体に吸収された後の濃度との差によるインクの濃度変化により、本発明のインクジェット用インク組成物が相変化を起こし、増粘あるいは不溶成分の凝集が起こる。
これらのインクの特性の変性により、色にじみやフェザリングを改善することが可能であったり、優れた定着性を発現させることが可能である。なおインクの変性は上述した増粘あるいは不溶成分の凝集に限定されるものではない。
また、刺激を与える方法については、様々な方法が適用し得る。好ましい一つの方法としては、刺激となる刺激付与物質を前述してきた刺激応答性のインクと混合または接触させる方法がある。例えば前記（ｃ）のｐＨ応答性インクに対して、相当するｐＨの組成物を混合する方法として、インクジェット法を適用することが可能である。特開昭６４−６３１８５号公報に記載されているように、インクジェットヘッドにより画像を形成する領域全面にわたって刺激となる刺激付与物質を打ち込むようにすることもできるし、特開平８−２１６３９２号公報に記載の方法のように刺激となる刺激付与物質の量を制御して、より優れた画像を形成することもできる。
また、刺激となる刺激付与物質を染料あるいは顔料を含有するインクと兼用することも可能である。例えば、カラーインクジェット法において用いられるシアン−マゼンタ−イエロー−ブラック（ＣＭＹＫ）インクのいずれかに刺激を与えるインクを用い、ＣＭＹＫインクの他のいずれかに刺激に応答するインクを使用することで色にじみを改善することが可能である。ＣＭＹＫのいずれに刺激応答性インクを用い、他のいずれに刺激を与えるインクを用いるかについては、様々な組合せが可能であるが、本発明ではそのいずれの組合せを用いてもよく、組み合わせの選択を限定するものではない。また、刺激を与える組成物と刺激応答インクの種類としては前述した刺激応答のパターン全てで行なうことが可能であり、特に限定されるものではない。
次に、本発明の画像記録装置について説明する。
［画像記録装置］
本発明のインクジェット用インク組成物を用いるインクジェット記録装置は、圧電素子を用いたピエゾインクジェット方式や、熱エネルギーを作用させて発泡し記録を行う熱インクジェット方式等のようなインクジェット記録装置を含む。
図１に、インクジェット記録装置の概略的機能図を示す。５０はインクジェット記録装置の中央処理ユニット（ＣＰＵ）である。ＣＰＵ５０を制御するためのプログラムは、プログラムメモリ６６に記憶されていてもよいし、あるいはいわゆるファームウェアとしてＥＥＰＲＯＭ（不図示）等の記憶手段に記憶されていてもよい。インクジェット記録装置は、記録データ作成手段（不図示、コンピュータなど）から、プログラムメモリ６６に記録データを受容する。記録データは、記録すべき画像あるいは文字の情報そのものでもよいし、それら情報の圧縮されたものでもよいし、または符号化された情報であってもよい。圧縮または符号化された情報を処理する場合には、ＣＰＵ５０に伸長または展開を行わせて記録すべき画像あるいは文字の情報を得ることができる。Ｘエンコーダ６２（例えば、Ｘ方向または主走査方向に関する）およびＹエンコーダ６４（例えば、Ｙ方向または副走査方向に関する）を設けて、被記録媒体に対するヘッドの相対位置をＣＰＵ５０に通知することができる。
ＣＰＵ５０は、プログラムメモリ６６、Ｘエンコーダ６２およびＹエンコーダ６４の情報に基づいて、画像を記録するための信号をＸモータ駆動回路５２、Ｙモータ駆動回路５４およびヘッド駆動回路６０に送信する。Ｘモータ駆動回路５２はＸ方向駆動モータ５６を、Ｙモータ駆動回路５４はＹ方向駆動モータ５８をそれぞれ駆動し、ヘッド７０を被記録媒体に対して相対的に移動させ、記録位置に移動させる。ヘッド駆動回路６０は、ヘッド７０が記録位置に移動した時点で、各種インク組成物（Ｙ、Ｍ、Ｃ、Ｋ）あるいは刺激となる刺激付与物質の吐出を行わせるための信号をヘッド７０に送信し、記録を行う。ヘッド７０は、単色のインク組成物を吐出するためのものであってもよいし、複数種のインク組成物を吐出するためのものであってもよいし、あるいは刺激となる刺激付与物質を吐出する機能を併せて有していてもよい。
また、本発明のインク組成物は、被記録媒体に直接インクを付着させる直接記録方式を用いる装置に用いることもできるし、潜像を形成した中間転写体にインクにより像形成した後、紙等の最終被記録媒体に転写する記録方式等を用いた間接記録装置にも用いることができる。また、直接記録方式による中間転写体を利用した装置にも適用することができる。
次に、本発明の被記録媒体について説明する。
［被記録媒体］
前述のように刺激となる刺激付与物質を刺激応答性インクと混合または接触させることもできるが、あらかじめ被記録媒体の方に刺激を与える仕組みを施しておくことも可能である。例えば、ｐＨ応答性インクとして酸性応答性インクを用いて、酸性紙に記録を行う方法；刺激応答性インクとしてｐＨ応答性インクを用い、熱、電磁波あるいは圧力の印加に応答してｐＨを変化させる物質を放出する被記録媒体に記録を行う方法；架橋または重合可能な官能基を含有する刺激応答性インクを用い、熱、電磁波あるいは圧力の印加に応答して架橋剤または重合開始剤を放出する被記録媒体に記録を行う方法などを挙げることができる。本発明では、被記録媒体はいずれの公知の形態であってもよい。例えば、普通紙、感熱紙、酸性紙等を挙げることができる。
直接記録方式を用いる場合には、上記の被記録媒体を最終被記録媒体として用いる。一方、間接記録方式を用いる場合には、上記の被記録媒体を中間転写体として用いてもよいし、あるいは最終被記録媒体として用いてもよい。
実施例
以下、実施例により本発明を詳細に説明するが、本発明はこれらの実施例に限定されない。
実施例１
＜ブロックポリマーの合成＞
（１）２−メトキシエチルビニルエーテル（ＭＯＶＥ：Ｂブロック）と２−エトキシエチルビニルエーテル（ＥＯＶＥ：Ａブロック）とからなるＡＢジブロックポリマーの合成
ポリ［（２−メトキシエチルビニルエーテル）−ｂ−（２−エトキシエチルビニルエーテル）］（ここで、ｂはブロックポリマーであることを示す記号である）を、以下の手順により合成した。
三方活栓を取り付けたガラス容器内を窒素置換した後、窒素ガス雰囲気下２５０℃に加熱し吸着水を除去した。系を室温に戻した後、１２ｍｍｏｌ（ミリモル）のＥＯＶＥ、酢酸エチル１６ｍｍｏｌ、１−イソブトキシエチルアセテート０．１ｍｍｏｌ、およびトルエン１１ｍｌを加え、反応系をさらに冷却した。系内温度が０℃に達したところでエチルアルミニウムセスキクロリド（ジエチルアルミニウムクロリドとエチルアルミニウムジクロリドとの等モル混合物）０．２ｍｍｏｌを加え重合を開始し、ＡＢブロックポリマーのＡ成分を合成した。分子量を時分割に分子ふるいカラムクロマトグラフィー（ＧＰＣ）を用いてモニタリングし、Ａ成分（ＥＯＶＥ）の重合完了を確認した。
次いで１８ｍｍｏｌのＭＯＶＥ（Ｂ成分）を添加して、重合を行った。ＧＰＣを用いるモニタリングによって、Ｂ成分の重合完了を確認した。重合反応の停止は、系内に０．３質量％のアンモニア／メタノール水溶液を加えて行った。反応混合物溶液をジクロロメタンにて希釈し、０．６Ｍ塩酸で３回、次いで蒸留水で３回洗浄した。得られた有機相をエバポレーターで濃縮・乾固したものを真空乾燥させて、目的物であるＭＯＶＥ−ＥＯＶＥジブロックポリマーを得た。化合物の同定には、ＮＭＲおよびＧＰＣを用いて行った。Ｍｎ＝５７７００、Ｍｎ／Ｍｗ＝１．２３であった。
また、得られたブロックポリマーは−２０℃においても流動性を有することを確認し、ガラス転移温度が−２０℃以下であることを確認した。このポリマーは２５℃の水に１０ｗｔ％で分散した。２０℃を下回る温度では、ブロックポリマーは完全に水に溶解した。これはＥＯＶＥセグメントが２０℃以上で親水性から疎水性に変化するためである。
＜分散組成物の調製＞
油溶性染料（オイルブルーＮ、アルドリッチ社製）をトルエンクロロフォルム１：１混合溶媒に１０ｗｔ％溶解したもの０．３ｍｌを、上記ブロックポリマーの５ｗｔ％水分散液３ｍｌに超音波ホモジナイザーを用いて１０分間分散した。分散液を１μｍのフィルターを通して濾過し、染料分散組成物を調製した。
これに０．１Ｎ水酸化ナトリウム水溶液を０．１ｍｌ加えさらに超音波ホモジナイザーに１０分間かけて、１時間放置した。ｐＨ試験紙ではｐＨが１２であった。この分散液は非常に透明で青い色を呈していた。
以上の方法で得られた染料分散組成物中の分散粒子の平均粒径ｄおよび分散度指数μ／Ｇ２を動的光散乱装置（ＤＬＳ−７０００、大塚電子株式会社製）を用いて測定した。ｐＨを変えないため、同濃度の水酸化ナトリウム水溶液で１００倍に薄めて測定した。平均粒径ｄは１８６ｎｍ、分散度指数μ／Ｇ２が０．０８であった。
また、この染料分散組成物を１０℃に冷却し、高分子ミセルを崩壊させ、高分子を水に溶解させたところ、染料と染料溶液が分離し、水層は無色化した。
このことにより色材が包接されていたことを確認した。
比較例１
スチレンとアクリル酸ランダム共重合体（数平均分子量１３０００、重合比８５：１５）を用い、実施例１と同様の操作方法で、分散インクを作成した。青い色を呈しているものの強い白濁状態が観察された。平均粒径ｄは３７８ｎｍ、分散度指数μ／Ｇ２が０．９であった。
比較例２
上記比較例１の分散液を遠心分離機にかけ、上ずみ液を採取した。上から順に３種の上澄み液（Ａ液，Ｂ液，Ｃ液）の［平均粒径、分散度指数μ／Ｇ２］は、順にＡ液：［２４０ｎｍ、０．４４］、Ｂ液：［２９０ｎｍ、０．５３］、Ｃ液：［４５０ｎｍ、０．６６］であった。いずれも明らかな白濁状態が観察された。
Ａ液と実施例１のインク組成物では、後者がほとんど白濁していないの対して、明らかにＡ液の方が強い白濁状態が観測された。
実施例２
実施例１で使用した油溶性染料を使用し、溶媒としてクロロフォルムを使用したことを除き全く同じ条件で分散インク組成物を作成した。分散粒子の平均粒径ｄおよび分散度指数μ／Ｇ２を測定したところ、それぞれ１５０ｎｍ、０．０８であった。透明度も実施例１と変わりなく良好であった。
実施例３
実施例１で使用した油溶性染料を使用し、溶媒としてジクロロメタンを使用したことを除き全く同じ条件で分散インク組成物を作成した。５０℃で３時間放置し、溶媒のにおいが消えるのを確認した。分散粒子の平均粒径ｄおよび分散度指数μ／Ｇ２を測定したところ、それぞれ１２４ｎｍ、０．０８であった。透明度も実施例１と変わりなく良好であった。このインク組成物を１０℃に冷却したところ、染料固体のみが析出するのが確認された。
実施例４
更に実施例３のインク組成物および比較例２のＡ液，Ｂ液，Ｃ液を、それぞれ５０倍に希釈し、濁度計（Ｙｏｕｎｇｗｏｏ  Ｉｎｓｔｒｕｍｅｎｔｓ社製）を用いて、波長５００ｎｍの光の透過率を測定した。すなわち透過率が多いほど鮮明な色を呈していることを示す。実施例３のインク組成物と比較例２のＡ液，Ｂ液，Ｃ液で透過率はそれぞれ、４１％、２６％、２３％、２１％であった。
実施例５
実施例３で調製したインク組成物を用いて、定着強度の評価を行った。インクジェットプリンタ（ＢＪＦ８００、キヤノン社製）の印刷ヘッドに充填し、前記インクジェットプリンタを用いて普通紙に記録した。
ｐＨ変化による刺激に応答するインクジェット用インクの評価を行なった。本インクジェット用インクを用いた記録において、まず被記録媒体である普通紙にｐＨ２のポリアクリル酸の５ｗｔ％水溶液を噴霧し、刺激を与えることができる被記録媒体を作成した。これに前記と同様にインクジェット記録を行い、３０秒後に指で被記録部を強く押したが、インクは指に付着しなかった。
上記インク組成物とｐＨ２のポリアクリル酸５ｗｔ％を混液したところすぐさま青色のゲルが生成した。
比較例３
以下のインクを調製した。自己分散顔料（商品名ＣＡＢ−０−ＪＥＴ３００、キャボット社製）５質量部、界面活性剤（ノニオンＥ−２３０、日本油脂社製）０．５質量部、エチレングリコール５質量部、及びイオン交換水８９．５質量部を混合し、インク組成物を調製した。このインク組成物を用いて、実施例５で用いたインクジェットプリンタ（ＢＪＦ８００、キヤノン社製）で、実施例５で用いた被記録媒体に印字し、３０秒後に指で被記録部を強く押したところ、インクが指に付着した。
実施例６
＜ブロックポリマーの合成＞
イソブチルビニルエーテル（ＩＢＶＥ：Ａブロック）と２−メトキシエチルビニルエーテル（ＭＯＶＥ：Ｂブロック）とからなるＡＢジブロックポリマーの合成
ポリ［（ＩＢＶＥ）−ｂ−（ＭＯＶＥ）］（ここで、ｂはブロックポリマーであることを示す記号である）を、以下の手順により合成した。
三方活栓を取り付けたガラス容器内を窒素置換した後、窒素ガス雰囲気下２５０℃に加熱し吸着水を除去した。系を室温に戻した後、４ｍｍｏｌ（ミリモル）のＩＢＶＥ、酢酸エチル５ｍｍｏｌ、１−イソブトキシエチルアセテート０．０２ｍｍｏｌ、およびトルエン４．５ｍｌを加え、反応系をさらに冷却した。系内温度が０℃に達したところでエチルアルミニウムセスキクロリド（ジエチルアルミニウムクロリドとエチルアルミニウムジクロリドとの等モル混合物）０．１ｍｍｏｌを加え重合を開始し、ＡＢブロックポリマーのＡ成分を合成した。分子量を時分割に分子ふるいカラムクロマトグラフィー（ＧＰＣ）を用いてモニタリングし、Ａ成分（ＩＢＶＥ）の重合完了を確認した。
次いで４ｍｍｏｌのＭＯＶＥ（Ｂ成分）を添加して、重合を行った。ＧＰＣを用いるモニタリングによって、Ｂ成分の重合完了を確認した。重合反応の停止は、系内に０．３質量％のアンモニア／メタノール水溶液を加えて行った。反応混合物溶液をジクロロメタンにて希釈し、０．６ｍｏｌ／Ｌ塩酸で３回、次いで蒸留水で３回洗浄した。得られた有機相をエバポレーターで濃縮・乾固したものを真空乾燥させて、目的物であるＩＢＶＥ−ＭＯＶＥジブロックポリマーを得た。化合物の同定には、ＮＭＲおよびＧＰＣを用いて行った。Ｍｎ＝３７７００、Ｍｗ／Ｍｎ＝１．１６であった。
また、得られたブロックポリマーは−２０℃においても流動性を有することを確認し、ガラス転移温度が−２０℃以下であることを確認した。このポリマーは２０℃の水に１０ｗｔ％で分散した。
＜分散組成物の調製＞
上記ブロックポリマー２６質量部と、脂溶性染料オイルブルーＮ（商品名と同じ、アルドリッチ社製）１０質量部をジメチルフォルムアミドに共溶解し、蒸留水４００質量部を用いて水相へ変換しインク組成物を得た。１０日間放置したが、オイルブルーは分離沈殿しなかった。
これに０．１Ｎ水酸化ナトリウム水溶液を０．１ｍｌ加え、さらに超音波ホモジナイザーに１０分間かけて、１時間放置した。ｐＨ試験紙ではｐＨが１２であった。この分散液は非常に透明で青い色を呈していた。
以上の方法で得られた染料分散組成物中の分散粒子の平均粒径ｄおよび分散度指数μ／Ｇ２を動的光散乱装置（ＤＬＳ−７０００、大塚電子株式会社製）を用いて測定した。ｐＨを変えないため、同濃度の水酸化ナトリウム水溶液で１００倍に薄めて測定した。平均粒径ｄは９８ｎｍ、分散度指数μ／Ｇ２が０．０８であった。
実施例７
イソブチルビニルエーテル：（ＩＢＶＥ：Ａブロック）と２−メトキシエチルビニルエーテル（ＭＯＶＥ：Ｂブロック）とＢブロック末端が−Ｏ（ＣＨ２）５ＣＯＯＨからなるジブロックポリマーの合成。
ポリ［（ＩＢＶＥ）−ｂ−（ＭＯＶＥ）−Ｏ（（ＣＨ２）５ＣＯＯＨ）］（ここで、ｂはブロックポリマーであることを示す記号である）を、以下の手順により合成した。
三方活栓を取り付けたガラス容器内を窒素置換した後、窒素ガス雰囲気下２５０℃に加熱し吸着水を除去した。系を室温に戻した後、ＩＢＶＥ１２ｍｍｏｌ（ミリモル）、酢酸エチル１６ｍｍｏｌ、１−イソブトキシエチルアセテート０．１ｍｍｏｌ、及びトルエン１１ｍｌを加え、反応系を冷却した。系内温度が０℃に達したところでエチルアルミニウムセスキクロリド（ジエチルアルミニウムクロリドとエチルアルミニウムジクロリドとの等モル混合物）を０．２ｍｍｏｌ加え重合を開始した。分子量を時分割に分子ふるいカラムクロマトグラフィー（ＧＰＣ）を用いてモニタリングし、Ａ成分（ＩＢＶＥ）の重合の完了を確認した。
次いで、Ｂ成分（ＭＯＶＥ）を１２ｍｍｏｌ添加し、重合を行った。ＧＰＣを用いるモニタリングによって、Ｂ成分の重合の完了を確認した後、ＨＯ（ＣＨ２）５ＣＯＯＥｔを３０ｍｍｏｌ添加して、重合反応を停止した。反応混合物溶液をジクロロメタンにて希釈し、０．６Ｍ塩酸で３回、次いで蒸留水で３回洗浄した。得られた有機相をエバポレーターで濃縮・乾固して、ポリ［（ＩＢＶＥ）−ｂ−（ＭＯＶＥ）−Ｏ（ＣＨ２）５ＣＯＯＥｔ］のブロクポリマーを得た。
合成した化合物の同定は、ＧＰＣとＮＭＲにより行なった。特に末端に結合している部分の同定にはＮＭＲのＤＯＳＹ法による測定により、高分子量体のスペクトル中に末端部位の存在することを確認することによって行なった。Ｍｎ＝２１０００、Ｍｗ／Ｍｎ＝１．４であった。Ｍｎは数平均分子量であり、Ｍｗは重量平均分子量である。
得られたポリ［（ＩＢＶＥ）−ｂ−（ＭＯＶＥ）−Ｏ（（ＣＨ２）５ＣＯＯＥｔ）］の末端のエステル部位をさらにジメチルフォルムアミドと水酸化ナトリウム水混合溶液中で加水分解し、ＮＭＲにて同定を行ったところ、目的物であるブロックポリマーである、ポリ［（ＩＢＶＥ）−ｂ−（ＭＯＶＥ）−Ｏ（ＣＨ２）５ＣＯＯＨ］が得られた。
さらに水分散液中で０．１Ｎの塩酸で中和してＣ成分がフリーのカルボン酸になったトリブロックポリマーを得た。
また、得られたブロックポリマーは−２０℃においても流動性を有することを確認し、ガラス転移温度が−２０℃以下であることを確認した。このポリマーは２０℃の水に１０ｗｔ％で分散した。
＜分散組成物の調製＞
上述のようにして得たカルボン酸塩型のブロックポリマー２６質量部と脂溶性染料オイルブルーＮ（商品名同じ、アルドリッチ社製）１０質量部をジメチルフォルムアミドに共溶解し、蒸留水４００質量部を用いて水相へ変換しインク組成物を得た。１０日間放置したが、オイルブルーは分離沈殿しなかった。
以上の方法で得られた染料分散組成物中の分散粒子の平均粒径ｄおよび分散度指数μ／Ｇ２を動的光散乱装置（ＤＬＳ−７０００、大塚電子株式会社製）を用いて測定した。ｐＨを変えないため、同濃度の水酸化ナトリウム水溶液で１００倍に薄めて測定した。平均粒径ｄは７７ｎｍ、分散度指数μ／Ｇ２が０．０７であった。
比較例４
スチレンとアクリル酸ランダム共重合体（数平均分子量１３０００、重合比８５：１５）を用い、実施例６および７と同様の操作方法で、分散インクを作成した。青い色を呈しているものの強い白濁状態が観察された。平均粒径ｄは３７８ｎｍ、分散度指数μ／Ｇ２が０．９であった。
比較例５
上記比較例４の分散液を遠心分離機にかけ、上ずみ液を採取した。上から順に３種の上澄み液（Ａ液，Ｂ液，Ｃ液）の［平均粒径、分散度指数μ／Ｇ２］は、順にＡ液：［２４０ｎｍ、０．４４］、Ｂ液：［２９０ｎｍ、０．５３］、Ｃ液：［４５０ｎｍ、０．６６］であった。いずれも明らかな白濁状態が観察された。
実施例６および７のインク組成物ではほとんど白濁していないの対して、明らかにＡ液の方が強い白濁状態が観測された。
実施例８、９
実施例６および７で使用した油溶性染料を使用し、溶媒としてクロロフォルムを使用したことを除き全く実施例１および２と同じ条件で、実施例８および９の分散インク組成物を作成した。
分散インクの［平均粒径、分散度指数μ／Ｇ２］は、順に実施例８は［９５ｎｍ、０．０８］、実施例９は［７２ｎｍ、０．０７］であった。透明度も実施例６および７と変わりなく良好であった。
実施例１０、１１
実施例６および７で使用した油溶性染料を使用し、溶媒としてジクロロメタンを使用したことを除き全く実施例６および７と同じ条件で、実施例１０および１１の分散インク組成物を作成した。
分散インクの［平均粒径、分散度指数μ／Ｇ２］は、順に実施例１０は［８９ｎｍ、０．０７］、実施例１１は［６８ｎｍ、０．０６］であった。透明度も実施例６および実施例７と変わりなく良好であった。
実施例１２
更に実施例８，９のインク組成物および比較例５のＡ液，Ｂ液，Ｃ液を、それぞれ５０倍に希釈し、濁度計（Ｙｏｕｎｇｗｏｏ  Ｉｎｓｔｒｕｍｅｎｔｓ社製）を用いて、波長５００ｎｍの光の透過率を測定した。すなわち透過率が多いほど鮮明な色を呈していることを示す。
実施例８および９のインク組成物と比較例５のＡ液，Ｂ液，Ｃ液で透過率は、順にそれぞれ、４７％（実施例８）、４２％（実施例９）、２６％（Ａ液）、２３％（Ｂ液）、２１％（Ｃ液）であった。
実施例１３
実施例７で得たポリ［（ＩＢＶＥ）−ｂ−（ＭＯＶＥ）−Ｏ（（ＣＨ２）５ＣＯＯＨ）］のＡ成分（ＩＢＶＥ）に、２０℃未満で親水性を示し、２０℃以上で疎水性を示す２−エトキシエチルビニルエーテル（ＥＯＶＥ）を有するポリ［（ＥＯＶＥ）−ｂ−（ＭＯＶＥ）−Ｏ（ＣＨ２）５ＣＯＯＨ］を、実施例７における条件ＩＢＶＥ１２ｍｍｏｌの代わりに、ＥＯＶＥ１２ｍｍｏｌを用いることにより得た。他の合成条件は実施例７と同様である。合成した化合物の同定は、ＧＰＣとＮＭＲにより行い、Ｍｎ＝２４２００、Ｍｗ／Ｍｎ＝１．４であった。Ｍｎは数平均分子量であり、Ｍｗは重量平均分子量である。
また得たカルボン酸塩型のブロックポリマー２６質量部と脂溶性染料オイルブルーＮ（商品名同じ、アルドリッチ社製）１０質量部をジメチルフォルムアミドに共溶解し、蒸留水４００質量部を用いて水相へ変換しインク組成物を得た。１０日間放置したが、オイルブルーは分離沈殿しなかった。
以上の方法で得られた染料分散組成物中の分散粒子の平均粒径ｄおよび分散度指数μ／Ｇ２を動的光散乱装置（ＤＬＳ−７０００、大塚電子株式会社製）を用いて測定した。ｐＨを変えないため、同濃度の水酸化ナトリウム水溶液で１００倍に薄めて測定した。平均粒径ｄは７９ｎｍ、分散度指数μ／Ｇ２が０．０７であった。
また、この染料分散組成物を１０℃に冷却し、高分子ミセルを崩壊させ、高分子を水に溶解させたところ、染料と染料溶液が分離し、水層は無色化した。このことにより色材が包接されていたことを確認した。
実施例１４
実施例６および７で調製したインク組成物を用いて、定着強度の評価を行った。インクジェットプリンタ（ＢＪＦ８００、キヤノン社製）の印刷ヘッドに充填し、前記インクジェットプリンタを用いて普通紙に記録した。
ｐＨ変化による刺激に応答するインクジェット用インクの評価を行なった。
本インクジェット用インクを用いた記録において、まず被記録媒体である普通紙にｐＨ２のポリアクリル酸の５ｗｔ％水溶液を噴霧し、刺激を与えることができる被記録媒体を作成した。これに前記と同様にインクジェット記録を行い、３０秒後に指で被記録部を強く押したが、インクは指に付着しなかった。
上記インク組成物とｐＨ２のポリアクリル酸５ｗｔ％を混液したところすぐさま青色のゲルが生成した。
比較例６
実施例１４で用いたインクジェットプリンタ（ＢＪＦ８００、キヤノン社製）の備え付けインクを用いて、実施例１４で用いた被記録媒体に青色印字し、３０秒後に指で被記録部を強く押したところ、インクが指に付着した。
実施例１５
イソブチルビニルエーテルとＣＨ２＝ＣＨＯＣＨ２ＣＨ２ＯＰｈＰｈ：（ＩＢＶＥ−ｒ−ＶＥＥｔＰｈＰＨ：Ａブロック）と４−（２−ビニルオキシ）エトキシ安息香酸（Ｂブロック）からなるジブロックポリマーの合成。
三方活栓を取り付けたガラス容器内を窒素置換した後、窒素ガス雰囲気下２５０℃に加熱し吸着水を除去した。系を室温に戻した後、ＩＢＶＥ６ｍｍｏｌ（ミリモル）、ＶＥＥｔＰｈＰｈを６ｍｍｏｌ、酢酸エチル１６ｍｍｏｌ、１−イソブトキシエチルアセテート０．１ｍｍｏｌ、及びトルエン１１ｍｌを加え、反応系を冷却した。系内温度が０℃に達したところでエチルアルミニウムセスキクロリド（ジエチルアルミニウムクロリドとエチルアルミニウムジクロリドとの等モル混合物）を０．２ｍｍｏｌ加え重合を開始した。分子量を時分割に分子ふるいカラムクロマトグラフィー（ＧＰＣ）を用いてモニタリングし、Ａブロックの重合の完了を確認した。
次いで、１０ｍｍｏｌのＢブロック成分のトルエン溶液を添加して、重合を続行した。２０時間後、重合反応を停止した。重合反応の停止は、系内に０．３質量％のアンモニア／メタノール水溶液を加えて行った。反応混合物溶液をジクロロメタンにて希釈し、０．６ｍｏｌ／Ｌ塩酸で３回、次いで蒸留水で３回洗浄した。得られた有機相をエバポレーターで濃縮・乾固したものを真空乾燥させたものを、セルロースの半透膜を用いてメタノール溶媒中透析を繰り返し行い、モノマー性化合物を除去し、目的物であるジブロックポリマーを得た。化合物の同定は、ＮＭＲおよびＧＰＣを用いて行った。Ｍｎ＝１６７００、Ｍｗ／Ｍｎ＝１．１２であった。重合比はＡ：Ｂ＝１００：３０であった。Ａブロック内の２種のモノマーの重合比は１：１であった。
さらにここで得られたブロックポリマーをジメチルフォルムアミドと水酸化ナトリウム水混合溶液中で加水分解し、Ｂブロック成分が加水分解され、ナトリウム塩化されたトリブロックポリマーを得た。化合物の同定は、ＮＭＲおよびＧＰＣを用いて行った。
さらに水分散液中で０．１Ｎの塩酸で中和してＢ成分がフリーのカルボン酸になったトリブロックポリマーを得た。化合物の同定は、ＮＭＲおよびＧＰＣを用いて行った。
＜分散組成物の調製＞
上記ブロックポリマー２６質量部と下記の所定の脂溶性染料を１０質量部をジメチルフォルムアミドに共溶解し、蒸留水４００質量部を用いて水相へ変換しインク組成物を得た。１０日間放置したが、各脂溶性染料は分離沈殿しなかった。
これに０．１Ｎ水酸化ナトリウム水溶液を０．１ｍｌ加えさらに超音波ホモジナイザーに１０分間かけて、１時間放置した。ｐＨ試験紙ではｐＨが１２であった。この分散液は非常に透明で青色または黄色を呈していた。
以上の方法で得られた染料分散組成物中の分散粒子の平均粒径ｄおよび分散度指数μ／Ｇ２を動的光散乱装置（ＤＬＳ−７０００、大塚電子株式会社製）を用いて測定した。ｐＨを変えないため、同濃度の水酸化ナトリウム水溶液で１００倍に薄めて測定した。脂溶性染料としてオイルブルーＮ（商品名と同じ、アルドリッチ社製）、ＶＡＬＩＦＡＳＴ  Ｒｅｄ  ３３０４（オリエント化学工業株式会社製）、ＶＡＬＩＦＡＳＴ  Ｙｅｌｌｏｗ  ３１０８（オリエント化学工業株式会社製）を用いた場合、動的光散乱装置（ＤＬＳ−７０００、大塚電子株式会社製）を用いて測定した場合、［平均粒径、分散度指数μ／Ｇ２］は、順にオイルブルーＮ：［６３．５ｎｍ、０．０９］、ＶＡＬＩＦＡＳＴ  Ｙｅｌｌｏｗ  ３１０８：［４９．７ｎｍ、０．０８］、ＶＡＬＩＦＡＳＴ  Ｙｅｌｌｏｗ  ３１０８：［３９．１ｎｍ、０．１９］であった。
比較例７
スチレンとアクリル酸ランダム共重合体（数平均分子量１３０００、重合比８５：１５）、脂溶性染料としてオイルブルーＮを用い、実施例１５と同様の操作方法で、分散インクを作成した。青い色を呈しているものの強い白濁状態が観察された。平均粒径ｄは３７８ｎｍ、分散度指数μ／Ｇ２が０．９であった。
比較例８
上記比較例７の分散液を遠心分離機にかけ、上ずみ液を採取した。上から順に３種の上澄み液（Ａ液，Ｂ液，Ｃ液）の［平均粒径、分散度指数μ／Ｇ２］は、順にＡ液：［２４０ｎｍ、０．４４］、Ｂ液：［２９０ｎｍ、０．５３］、Ｃ液：［４５０ｎｍ、０．６６］であった。いずれも明らかな白濁状態が観察された。
実施例１５のインク組成物ではほとんど白濁していないの対して、明らかにＡ液の方が強い白濁状態が観測された。
実施例１６
実施例１５で使用した脂溶性染料オイルブルーＮを使用し、溶媒としてクロロフォルムを使用したことを除き全く同じ条件で分散インク組成物を作成した。分散インクの［平均粒径、分散度指数μ／Ｇ２］は、［９５ｎｍ、０．０８］であった。透明度も実施例１５と変わりなく良好であった。
実施例１７
実施例１５で使用した油溶性染料脂溶性染料としてオイルブルーＮを使用し、溶媒としてジクロロメタンを使用したことを除き全く同じ条件で分散インク組成物を作成した。分散インクの［平均粒径、分散度指数μ／Ｇ２］は、［８９ｎｍ、０．０７］であった。透明度も実施例１５および１６と変わりなく良好であった。
実施例１８
更に実施例１５のインク組成物および比較例８のＡ液，Ｂ液，Ｃ液を、それぞれ５０倍に希釈し、濁度計（ｙｏｕｎｇｗｏｏ  Ｉｎｓｔｒｕｍｅｎｔｓ社製）を用いて、波長５００ｎｍの光の透過率を測定した。すなわち透過率が多いほど鮮明な色を呈していることを示す。実施例１５において油溶性染料脂溶性染料としてオイルブルーＮインクを用いた分散インク組成物と比較例８のＡ液，Ｂ液，Ｃ液で透過率は順にそれぞれ５１％、２６％、２３％、２１％であった。
実施例１９
実施例１５で得たブロックポリマーのＡ成分（ＩＢＶＥ−ｒ−ＶＥＥｔＰｈＰＨ）に、２０℃未満で親水性を示し、２０℃以上で疎水性を示す２−エトキシエチルビニルエーテル（ＥＯＶＥ）を有するブロックポリマーを、実施例１における条件ＩＢＶＥ６ｍｍｏｌ（ミリモル）、ＶＥＥｔＰｈＰｈを６ｍｍｏｌの代わりに、ＥＯＶＥ１２ｍｍｏｌを用いることにより得た。他の合成条件は実施例１５と同様である。合成した化合物の同定は、ＧＰＣとＮＭＲにより行い、Ｍｎ＝２２９００、Ｍｗ／Ｍｎ＝１．１６であった。Ｍｎは数平均分子量であり、Ｍｗは重量平均分子量である。
また得たカルボン酸塩型のブロックポリマー２６質量部と脂溶性染料オイルブルーＮ（商品名同じ、アルドリッチ社製）１０質量部をジメチルフォルムアミドに共溶解し、蒸留水４００質量部を用いて水相へ変換しインク組成物を得た。１０日間放置したが、オイルブルーは分離沈殿しなかった。
以上の方法で得られた染料分散組成物中の分散粒子の平均粒径ｄおよび分散度指数μ／Ｇ２を動的光散乱装置（ＤＬＳ−７０００、大塚電子株式会社製）を用いて測定した。ｐＨを変えないため、同濃度の水酸化ナトリウム水溶液で１００倍に薄めて測定した。平均粒径ｄは６７ｎｍ、分散度指数μ／Ｇ２が０．０７であった。
また、この染料分散組成物を１０℃に冷却し、高分子ミセルを崩壊させ、高分子を水に溶解させたところ、染料と染料溶液が分離し、水層は無色化した。このことにより色材が包接されていたことを確認した。
実施例２０
実施例１５において脂溶性染料としてオイルブルーＮを選択し調製したインク組成物を用いて、定着強度の評価を行った。インクジェットプリンタ（ＢＪＦ８００、キヤノン社製）の印刷ヘッドに充填し、前記インクジェットプリンタを用いて普通紙に記録した。
ｐＨ変化による刺激に応答するインクジェット用インクの評価を行なった。
本インクジェット用インクを用いた記録において、まず被記録媒体である普通紙にｐＨ２のポリアクリル酸の５ｗｔ％水溶液を噴霧し、刺激を与えることができる被記録媒体を作成した。これに前記と同様にインクジェット記録を行い、３０秒後に指で被記録部を強く押したが、インクは指に付着しなかった。上記インク組成物とｐＨ２のポリアクリル酸５ｗｔ％を混液したところすぐさま青色のゲルが生成した。
比較例９
実施例２０で用いたインクジェットプリンタ（ＢＪＦ８００、キヤノン社製）の備え付けインクを用いて、実施例１９で用いた被記録媒体に青色印字し、３０秒後に指で被記録部を強く押したところ、インクが指に付着した。
実施例２１
＜ブロックポリマーの合成＞
２−エトキシエチルビニルエーテル（ＥＯＶＥ）、２−メトキシエチルビニルエーテル（ＭＯＶＥ）とＨＯ（ＣＨ２）５ＣＯＯＨとからなる、一方末端カルボン酸ブロックポリマーの合成。
ポリ［ＥＯＶＥ（２−エトキシエチルビニルエーテル）−ｂ−ＭＯＶＥ（メトキエチルビニルエーテル）］−Ｏ（ＣＨ２）５ＣＯＯＨ（ここで、ｂはブロックポリマーであることを示す記号である）を、以下の手順により合成した。
三方活栓を取り付けたガラス容器内を窒素置換した後、窒素ガス雰囲気下２５０℃に加熱し吸着水を除去した。系を室温に戻した後、ＥＯＶＥ１２ｍｍｏｌ（ミリモル）、酢酸エチル１６ｍｍｏｌ、１−イソブトキシエチルアセテート０．１ｍｍｏｌ、及びトルエン１１ｍｌを加え、反応系を冷却した。系内温度が０℃に達したところでエチルアルミニウムセスキクロリド（ジエチルアルミニウムクロリドとエチルアルミニウムジクロリドとの等モル混合物）を０．２ｍｍｏｌ加え重合を開始した。分子量を時分割に分子ふるいカラムクロマトグラフィー（ＧＰＣ）を用いてモニタリングし、Ａ成分（ＥＯＶＥ）の重合の完了を確認した。
次いで、Ｂ成分（ＭＯＶＥ）を１２ｍｍｏｌ添加し、重合を行った。ＧＰＣを用いるモニタリングによって、Ｂ成分の重合の完了を確認した後、ＨＯ（ＣＨ２）５ＣＯＯＥｔを３０ｍｍｏｌ添加して、重合反応を停止した。反応混合物溶液をジクロロメタンにて希釈し、０．６Ｍ塩酸で３回、次いで蒸留水で３回洗浄した。得られた有機相をエバポレーターで濃縮・乾固して、ポリ［ＥＯＶＥ−ｂ−ＭＯＶＥ］−Ｏ（ＣＨ２）５ＣＯＯＥｔのブロクポリマーを得た。
合成した化合物の同定は、ＧＰＣとＮＭＲにより行なった。特に末端に結合している部分の同定にはＮＭＲのＤＯＳＹ法による測定により、高分子量体のスペクトル中に末端部位の存在することを確認することによって行なった。Ｍｎ＝２．１×１０４、Ｍｗ／Ｍｎ＝１．４であった。Ｍｎは数平均分子量であり、Ｍｗは重量平均分子量である。
得られたポリ［ＥＯＶＥ−ｂ−ＭＯＶＥ］−Ｏ（ＣＨ２）５ＣＯＯＥｔの末端のエステル部位を加水分解し、ＮＭＲにて同定を行ったところ、目的物であるポリ［ＥＯＶＥ−ｂ−ＭＯＶＥ］−Ｏ（ＣＨ２）５ＣＯＯＨが得られた。
得られたカルボン酸末端のブロックポリマー２６重量部をｐＨ１１の水酸化ナトリウム水溶液２００重量部ともに０℃で３日間攪拌し、完全にポリマーが溶解したカルボン酸ナトリウム塩ポリマー溶液とした。これから塩化メチレンでこのポリマーを抽出し，乾燥した後、溶媒を留去してポリマーを単離した。次いで、このポリマー４重量部にイオン交換水９７重量部を加え、０℃でホモジナイザーを用いてブロックポリマーを溶解させた。
次に、トルエン７０重量部に、黄色脂溶性染料（商品名Ｙｅｌｌｏｗ  １２９、オリエント化学工業株式会社製）３０重量部を溶解させた。この液状色材２０重量部を先のブロックポリマー水溶液６５重量部中に加え、０℃でホモジナイザーを用いて分散・混合したのち、２５℃まで昇温して、液状色材を内包したブロックポリマーからなるミセルを形成させた。最後に、ジエチレングリコール１０重量部と２−ピロリドン５重量部を添加し、ホモジナイザーを用いて混合した後、粗大粒子をフィルタリング除去して本発明の水性インク組成物を調製した。電子顕微鏡観察を用いて液状色材の内包構造の確認を行なった。
この水性インク組成物に対し、０．１Ｎ塩酸を滴下して溶液を酸性にすると、黄色の凝集物が生成し、刺激に対して応答性があることがわかった。
実施例２２
実施例２１に記載した０．１Ｎ塩酸溶液をあらかじめ普通紙に噴霧して置いた。この紙に実施例２１で作成した水性インク組成物を噴霧し印刷した。
水性インク組成物を噴霧して１分後に印刷部に別の白紙の普通紙を４．９×１０４Ｎ／ｍ２の荷重で押し付け、白紙の普通紙にインクが付着するか否かにより、定着強度の評価を行った。白紙の普通紙へのインクの付着は見られなかった。５回同じ試験を行なったが、同じ結果を得た。
比較例１０
トルエン９４重量部に、黄色脂溶性染料（商品名Ｙｅｌｌｏｗ  １２９、オリエント化学工業株式会社製）６重量部を溶解させて、実施例２と同様に記録および定着強度を評価した。白紙の普通紙へのインクの付着が見られた。
実施例２３および比較例１１
実施例２２および比較例１０で作成した印刷物を用いて耐候性の評価をおこなった。耐候性評価は上記印刷物を、南面窓ガラス越し太陽光で暴露し、印字サンプルの色変化を観察することにより行なった。その結果、実施例２２の印刷物に比べて、比較例１０の印刷物の退色が著しく観察された。
実施例２４
＜ブロックポリマーの合成＞
２−エトキシエチルビニルエーテル（ＥＯＶＥ）、２−メトキシエチルビニルエーテル（ＭＯＶＥ）とＨＯ（ＣＨ２）５ＣＯＯＨとからなる、一方末端カルボン酸ブロックポリマーの合成。
ポリ［ＥＯＶＥ（２−エトキシエチルビニルエーテル）−ｂ−ＭＯＶＥ（メトキエチルビニルエーテル）］−Ｏ（ＣＨ２）５ＣＯＯＨ（ここで、ｂはブロックポリマーであることを示す記号である）を、以下の手順により合成した。
三方活栓を取り付けたガラス容器内を窒素置換した後、窒素ガス雰囲気下２５０℃に加熱し吸着水を除去した。系を室温に戻した後、ＥＯＶＥ１２ｍｍｏｌ（ミリモル）、酢酸エチル１６ｍｍｏｌ、１−イソブトキシエチルアセテート０．１ｍｍｏｌ、及びトルエン１１ｍｌを加え、反応系を冷却した。系内温度が０℃に達したところでエチルアルミニウムセスキクロリド（ジエチルアルミニウムクロリドとエチルアルミニウムジクロリドとの等モル混合物）を０．２ｍｍｏｌ加え重合を開始した。分子量を時分割に分子ふるいカラムクロマトグラフィー（ＧＰＣ）を用いてモニタリングし、Ａ成分（ＥＯＶＥ）の重合の完了を確認した。
次いで、Ｂ成分（ＭＯＶＥ）を１２ｍｍｏｌ添加し、重合を行った。ＧＰＣを用いるモニタリングによって、Ｂ成分の重合の完了を確認した後、ＨＯ（ＣＨ２）５ＣＯＯＥｔを３０ｍｍｏｌ添加して、重合反応を停止した。反応混合物溶液をジクロロメタンにて希釈し、０．６Ｍ塩酸で３回、次いで蒸留水で３回洗浄した。得られた有機相をエバポレーターで濃縮・乾固して、ポリ［ＥＯＶＥ−ｂ−ＭＯＶＥ］−Ｏ（ＣＨ２）５ＣＯＯＥｔのブロックポリマーを得た。
合成した化合物の同定は、ＧＰＣとＮＭＲにより行なった。特に末端に結合している部分の同定にはＮＭＲのＤＯＳＹ法による測定により、高分子量体のスペクトル中に末端部位の存在することを確認することによって行なった。Ｍｎ＝２．１×１０４、Ｍｗ／Ｍｎ＝１．４であった。Ｍｎは数平均分子量であり、Ｍｗは重量平均分子量である。
得られたポリ［ＥＯＶＥ−ｂ−ＭＯＶＥ］−Ｏ（ＣＨ２）５ＣＯＯＥｔの末端のエステル部位を加水分解し、ＮＭＲにて同定を行ったところ、目的物であるポリ［ＥＯＶＥ−ｂ−ＭＯＶＥ］−Ｏ（ＣＨ２）５ＣＯＯＨが得られた。
得られたカルボン酸末端のブロックポリマー２６重量部をｐＨ１１の水酸化ナトリウム水溶液２００重量部ともに０℃で３日間攪拌し、完全にポリマーが溶解したカルボン酸ナトリウム塩ポリマー溶液とした。これから塩化メチレンでこのポリマーを抽出し、乾燥した後、溶媒を留去してポリマーを単離した。次いで、このポリマー４重量部にイオン交換水９７重量部を加え、０℃でホモジナイザーを用いてブロックポリマーを溶解させた。
次に、トルエン７０重量部に、黒色脂溶性染料（商品名Ｂｌａｃｋ  ８６０、オリエント化学工業株式会社製）３０重量部を溶解させた。この液状色材２０重量部を先のブロックポリマー水溶液６５重量部中に加え、０℃でホモジナイザーを用いて分散・混合したのち、２５℃まで昇温して、液状色材を内包したブロックポリマーからなるミセルを形成させた。最後に、ジエチレングリコール１０重量部と２−ピロリドン５重量部を添加し、ホモジナイザーを用いて混合した後、粗大粒子をフィルタリング除去して本発明のインク組成物を調製した。電子顕微鏡観察を用いて液状色材の内包構造の確認を行なった。
このインク組成物に対し、０．１Ｎ塩酸を滴下して溶液を酸性にすると、黒色の凝集物が生成し、刺激に対して応答性があることがわかった。
実施例２５
実施例２４に記載した０．１Ｎ塩酸溶液をあらかじめ普通紙に噴霧して置いた。この紙に実施例２４で作成したインク組成物を噴霧し印刷した。
インク組成物を噴霧して１分後に印刷部に別の白紙の普通紙を４．９×１０４Ｎ／ｍ２の荷重で押し付け、白紙の普通紙にインクが付着するか否かにより、定着強度の評価を行った。白紙の普通紙へのインクの付着は見られなかった。５回同じ試験を行なったが、同じ結果を得た。
比較例１２
トルエン９４重量部に、黒色脂溶性染料（商品名Ｂｌａｃｋ  ８６０、オリエント化学工業株式会社製）６重量部を溶解させて、実施例２５と同様に記録および定着強度を評価した。白紙の普通紙へのインクの付着が見られた。
実施例２６および比較例１３
実施例２５および比較例１２で作成した印刷物を用いて耐候性の評価をおこなった。耐候性評価は上記印刷物を、南面窓ガラス越し太陽光で暴露し、印字サンプルの色変化を観察することにより行なった。その結果、実施例２５の印刷物に比べて、比較例１２の印刷物の退色が著しく観察された。
産業上の利用可能性
以上説明したように、本発明によれば、機能性物質とブロックポリマーとが粒子となって溶媒に良好に分散した機能性物質分散組成物を提供することができる。
また、本発明は、機能性物質が顔料または染料で、溶媒が水で、顔料または染料の分散性が良好なインク組成物を提供することができる。
また、本発明は、溶媒中における顔料または染料の機能性物質の分散性安定性が高く、さらには印刷画像の色味、発色性のよいインクジェット用のインク組成物を提供することができる。
また、本発明は、上記のインク組成物を用いて、定着性の優れた印刷画像を形成できる画像形成方法およびそれに使用する画像形成装置を提供することができる。
【図面の簡単な説明】
図１は、本発明の画像記録装置の概略の機構を示す図である。
【図１】
2003074609.tif 000011
【国際調査報告】
2003074609.tif 000012
2003074609.tif 000013
2003074609.tif 000014
2003074609.tif 000015
2003074609.tif 000016
2003074609.tif 000017
2003074609.tif 000018
2003074609.tif 000019